КЕРАМИЧЕСКАЯ МАССА
CERAMIC MASS

Изобретение относится к области технологии силикатов и касается составов керамических масс, которые могут быть использованы в производстве кирпича.
Известна керамическая масса состава, мас.%: глина 20,0-30,0; кварциты 70,0-80,0 [1]. Такая керамическая масса (большое содержание тугоплавких кварцитов) при обжиге образует малое количество стеклофазы, что затрудняет спекание и получение прочного керамического кирпича.
Задача изобретения состоит в повышении прочности кирпича, полученного из керамической массы.
Технический результат достигается тем, что керамическая масса, содержащая глину и кварциты, дополнительно включает мел и полевой шпат, при следующем соотношении и компонентов, мас.%: глина 40,0-45,0; кварциты 38,5-49,0; мел 1,0-1,5; полевой шпат 10,0-15,0.
В таблице приведены составы керамической массы.
Таблица
Компоненты
Состав, мас.%:
1
2
3
Глина
40,0
42,7
45,0
Кварциты
49,0
44,0
38,5
Мел
1,0
1,3
1,5
Полевой шпат
10,0
12,0
15,0
Прочность на сжатие, МПа
~65
~65
~65
2
2
3
2
2
3
2
2
В составе керамической массы могут быть использованы глины, содержащие, мас.%: SiO 42,0-80,0; AlO 13,0-35,0; TiO 0,3-1,6; FeO 1,2-11,0; CaO до 1,7; MgO 0,2-1,6; NaO 0,1-3,6; KO 0,1-4,4; п.п.п. 2,6-15,7.
2
Кварциты - метаморфическая порода на 95-98 мас.%, состоящая из SiO.
2
2
3
2
3
Мел содержит, мас.%: SiO 2,28; AlO 0,63; FeO 0,27; CaO 54,45;. п.п.п.41,92.
2
2
3
2
3
2
2
Полевой шпат включает, мас.%: SiO 64,3-65,55; AlO 18,1-19,35; FeO 0,18-0,23; CaO 0,15-0,48; MgO 0,01-0,18; KO 8,85-13,2; NaO 8,85-2,27; п.п.п. 0,17.
Глину и мел измельчают до размера кусков 10-20 мм, сушат при температуре 60-70°C до влажности 3-4% и размалывают сухим способом до получения частиц размером не более 2 мм. Кварциты и полевой шпат измельчают до получения частиц размером не более 0,5 мм. Полученные порошки смешивают и готовят керамическую массу с влажностью 9-12%. Из керамической массы под давлением 18-20 МПа формуют кирпич, который обжигают при температуре 1000-1050°C. Возможно нанесение (напыление) до обжига на поверхность (ложок) отформованного кирпича слоя цветной глазури.
Источники информации:
1. SU 1542932, C04B 33/00, 1990.